ОСАЖДАЕМЫЕ ИЗ ПАРОВОЙ ФАЗЫ ПОКРЫТИЯ, ИМЕЮЩИЕ ЦВЕТ НЕРЖАВЕЮЩЕЙ СТАЛИ ИЛИ СЕРЕБРА

1. Способ нанесения покрытия на субстрат с образованием на субстрате цветного покрытия, включающий:
a) осаждение базового слоя на субстрат с образованием первого субстрата с покрытием; и
b) осаждение слоя нитрида хрома на первый субстрат с покрытием с образованием на субстрате цветного покрытия, где указанный слой нитрида хрома имеет атомный процент азота менее приблизительно 45 атомных процентов, и где базовый слой и слой нитрида хрома нанесены методом физического осаждения из паровой фазы.
2. Способ по п.1, в котором цветное покрытие на субстрате имеет серебристый цвет с координатами цветового пространства Lab: L*=85,3 (±2,0), а*=-0,10 (±0,50) и b*=0,20 (±1,0).
3. Способ по п.2, в котором атомный процент азота в слое нитрида хрома составляет приблизительно от 3 до 8 процентов.
4. Способ по п.2, в котором атомный процент азота в слое нитрида хрома составляет приблизительно от 2 до 7 процентов.
5. Способ по п.2, в котором слой нитрида хрома имеет толщину приблизительно от 0,05 до 0,15 мкм.
6. Способ по п.1, в котором цветное покрытие на субстрате имеет цвет нержавеющей стали с координатами цветового пространства Lab: L*=75,0 (±3,0), а*=0,50 (±0,50) и b*=1,80 (±1,0).
7. Способ по п.6, в котором атомный процент азота в слое нитрида хрома составляет приблизительно от 30 до 45 процентов.
8. Способ по п.6, в котором атомный процент азота в слое нитрида хрома составляет приблизительно от 32 до 43 процентов.
9. Способ по п.6, в котором слой нитрида хрома имеет толщину приблизительно от 0,10 до 0,25 мкм.
10. Способ по п.1, в котором базовый слой содержит хром, никель, нержавеющую сталь, алюминий или анодированный алюминий.
11. Способ по п.1, в котором базовый слой имеет толщину приблизительно от 0,05 до 0,5 мкм.
12. Способ получения цветного покрытия на субстрате в устройстве для катодно-дугового осаждения, в котором устройство для катодно-дугового осаждения включает мишень, содержащую металлический хром и расположенную в камере для осаждения, и по меньшей мере один субстрат, расположенный в камере для осаждения, причем способ включает в себя:
a) введение инертного газа в камеру для осаждения;
b) зажигание электрической дуги в камере для осаждения таким образом, чтобы хром удалялся из мишени, содержащей металлический хром, и осаждался на субстрат, образуя в результате базовый слой хрома на субстрате; и
c) введение газообразного азота в камеру для осаждения таким образом, чтобы слой нитрида хрома осаждался на базовый слой с образованием цветного покрытия на субстрате, причем слой нитрида хрома имеет атомный процент азота менее приблизительно 45 атомных процентов.
13. Способ по п.12, в котором цветное покрытие на субстрате имеет серебристый цвет с координатами цветового пространства Lab: L*=85,3 (±2,0), а*=-0,10 (±0,50) и b*=0,20 (±1,0).
14. Способ по п.13, в котором атомный процент азота в слое нитрида хрома составляет приблизительно от 3 до 8 процентов.
15. Способ по п.14, в котором слой нитрида хрома имеет толщину приблизительно от 0,05 до 0,15 мкм.
16. Способ по п.12, в котором субстрат с окрашенным покрытием имеет цвет нержавеющей стали с координатами цветового пространства Lab: L*=75,0 (±3,0), а*=0,50 (±0,50) и b*=1,80 (±1,0).
17. Способ по п.16, в котором атомный процент азота в слое нитрида хрома составляет приблизительно от 30 до 45 процентов.
18. Способ по п.17, в котором слой нитрида хрома имеет толщину приблизительно от 0,1 до 0,25 мкм.
19. Субстрат с окрашенным покрытием, содержащий:
субстрат;
базовый слой хрома, осажденный на субстрате; и
слой нитрида хрома, осажденный на базовом слое, причем слой нитрида хрома имеет атомный процент азота менее приблизительно 45 атомных процентов.
20. Субстрат с окрашенным покрытием по п.19, в котором цветное покрытие на субстрате имеет серебристый цвет с координатами цветового пространства Lab: L*=85,3 (±2,0), а*=-0,10 (±0,50) и b*=0,20 (±1,0).
21. Субстрат с окрашенным покрытием по п.20, в котором атомный процент азота в слое нитрида хрома составляет приблизительно от 3 до 8 процентов.
22. Субстрат с окрашенным покрытием по п.21, в котором слой нитрида хрома имеет толщину приблизительно от 0,05 до 0,15 мкм.
23. Субстрат с окрашенным покрытием по п.19, в котором цветное покрытие на субстрате имеет цвет нержавеющей стали с координатами цветового пространства Lab: L*=75,0 (±3,0), а*=0,50 (±0,50) и b*=1,80 (±1,0).
24. Субстрат с окрашенным покрытием по п.23, в котором атомный процент азота в слое нитрида хрома составляет приблизительно от 30 до 45 процентов.
25. Субстрат с окрашенным покрытием по п.23, в котором слой нитрида хрома имеет толщину приблизительно от 0,1 до 0,25 мкм.